Brevet FR2943679A1 — publié le 20101001

La présente invention concerne la polymérisation par ouverture de cycle de carbonates cycliques. Plus précisément, l'invention a pour objet un nouveau système organique cationique, ayant comme catalyseur un acide sulfonique, pour la polymérisation de carbonates, et un procédé de polymérisation permettant l'obtention de bio- polycarbonates exempts d'unités éthers intercalées par décarboxylation. Les polycarbonates sont une classe importante de biomatériaux sous forme d'homopolymères ou de copolymères avec d'autres polyesters biodégradables. Des polymères biodégradables à architecture contrôlée sont utilisés pour encapsuler ou véhiculer des médicaments à libération contrôlée. Les implants biodégradables connaissent un réel succés, en particulier en orthopédie, en supprimant les interventions qui étaient nécessaires dans le passé pour retirer les pièces métalliques telles que les broches, avec des risques de nouvelle fracture lors de leur retrait. Les vis de ménisque pour réparer les cartilages du genou peuvent être formulées avec la rigidité souhaitée en incorporant du triméthylène carbonate dans le réseau. Ils tiennent également une place de choix en formulation de revêtements et de plastiques dans la chimie de la mélamine et des uréthanes. Les polymérisations anioniques et par coordination-insertion sont principalement amorcées par des complexes ou alcoolates métalliques et le phénomène de décarboxylation y est rare. Cependant, la présence de composés métalliques mis enoazvre dans ces procédés de polymérisation peut avoir un effet néfaste sur la stabilité et/ou les performances des polymères synthétisés. Il est d'ailleurs bien connu que les sels métalliques catalysent la dégradation de polycarbonates lors de leur mise enoazvre, ou sont indésirables lorsque ces polymères sont utilisés dans des applications biomédicales. Il est donc nécessaire d'opérer une étape de purification du milieu réactionnel final pour éliminer les traces métalliques résiduelles. Cette étape de traitement post-polymérisation est particulièrement délicate et peut s'avérer onéreuse pour une efficacité parfois discutable. D'un autre côté, les catalyses cationiques de polymérisation présentent quasi systématiquement des problèmes de décarboxylation des polycarbonates. Le phénomène de décarboxylation est indésirable puisqu'il réduit la stabilité thermique et UV du matériau ainsi obtenu. Des procédés alternatifs, n'ayant pas recours à des catalyseurs métalliques, ont alors été proposés. Ces procédés mettent enolivre des acides ou agents alkylants qui jouent le rôle de catalyseur en activant la fonction carbonate. Ces mécanismes permettent alors de s'affranchir de l'utilisation de complexes organométalliques dans le milieu réactionnel. Kricheldorf et al. proposent l'utilisation de triflate de méthyle (MeOTf) et de tétrafluoroborate de triéthyloxonium (BF4-.Et3O+) comme initiateurs de polymérisation de Triméthylènecarbonate (TMC) dans des solvants chlorés et le nitrobenzène, entre 25 et 50°C (J. Macromol. Sci., Chem., A 26(4), 631-44 (1989)). Des réactions de transfert ne leur permettent pas de dépasser une masse moléculaire moyenne en nombre (Mn) de 6.000 g/mol avec de surcroît des unités éthers intercalées à hauteur de 5 à 10%, relativement aux unités carbonates. Endo et al. testent ces mêmes systèmes catalytiques sur le TMC dans des conditions diverses de température et de solvants, afin de minimiser la proportion de liens éthers (Macromolecules 30, 737-744 (1997)). Leurs proportions restent cependant élevées de 6 à 29% et les indices de polymolécularité entre 1,5 et 3,1 pour un Mn maximal de 2.000 à 13.000 g/mol (mesuré par chromatographie par perméation de gel, ou GPC). Ces auteurs proposent par ailleurs l'utilisation d'agents alkylants plus doux, comme l'iodure de méthyle (MeI) ou le bromure de benzyle (BnBr). La décarboxylation n'apparaît plus mais la mise en oeuvre nécessite des temps de réaction très longs de 18 à 96h, avec des charges de catalyseurs élevées, de 10 à 20%, et à des températures supérieures à 100°C. Les indices de polymolécularité sont de 1,5 à 3 pour une gamme de Mn de 1.000 à 3.700 g/mol. Dans J. Pol. Sci.: Part A 36, 2463-2471 (1998) il est envisagé un nouveau système catalytique composé d'acide trifluoroacétique comme catalyseur et d'un amorceur protique du type alcool ou eau. La décarboxylation est absente pour des températures de 0 et 50°C, respectivement pour le dichlorométhane et le toluène, et avec des temps de réaction longs, de 30 et 24h respectivement. Dans Macromolecules 33, 4316-4320 (2000), le système catalytique est formé d'acide chlorhydrique éthéré et eau ou alcool butylique. L'absence de décarboxylation est mise en évidence pour des durées longues de 24h à 25°C ou bien pour des durées courtes de 1,5 ou 3h mais à des températures de -40°C. Ces systèmes organiques formés d'acide trifluoroacétique ou acide chlorhydrique éthéré et d'alcool, bien que n'induisant aucune décarboxylation, nécessitent soit des temps de réaction très longs (à des températures de 0°C ou de 25°C), soit des températures très basses (-40°C) pour des durées plus courtes. Dans les deux cas les conditions de travail sont incompatibles avec une exploitation à l'échelle industrielle du procédé. Il serait donc souhaitable de disposer de nouveaux systèmes et procédés permettant de préparer des polycarbonates sans unités éthers intercalées, de faible indice de polymolécularité, selon un procédé économique impliquant en particulier des temps de réaction courts combinés à des températures proches de la température ambiante et en l'absence de toute trace d'espèce métallique. Or, la Demanderesse a découvert que ce besoin pouvait être satisfait en utilisant des acides sulfoniques particuliers comme catalyseur et de l'eau ou un alcool comme amorceur. Avec ce système organo-catalytique, une faible charge de catalyseur permet des temps de réaction courts, même sans chauffage. De plus, le système catalytique ne provoque aucune décarboxylation, même à des températures supérieures à l'ambiante. Selon un premier aspect, la présente invention a pour objet un système catalytique pour la réaction de polymérisation par ouverture de cycle de carbonates cycliques, ledit système étant formé d'un amorceur et, comme catalyseur, d'un acide sulfonique de formule R'-SO3H où R' désigne : - un groupe alkyle linéaire renfermant de 1 à 20 atomes de carbone ou un groupe alkyle ramifié ou cyclique renfermant de 3 à 20 atomes de carbone, éventuellement substitués par un ou plusieurs substituants indépendamment choisis parmi des groupes oxo et halo, comme par exemple le fluor, le chlore, le brome ou l'iode, ou - un groupe aryle éventuellement substitué par au moins : • un substituant alkyle linéaire renfermant de 2 à 20 atomes de carbone ou un groupe alkyle ramifié ou cyclique renfermant de 3 à 20 atomes de carbone, ledit substituant alkyle étant lui-même éventuellement substitué par au moins un groupement halogéné choisi parmi le fluor, le chlore, le brome ou l'iode ou par un groupement nitro, ou • un groupement halogéné choisi parmi le fluor, le chlore, le brome ou l'iode, 30 ou • un groupement nitro, ou • un groupement CR1R2R3 où RI désigne un atome d'halogène et R2, R3 désignent indépendamment un atome d'hydrogène ou un atome d'halogène. L'amorceur comporte au moins une fonction hydroxyle et il s'agit en particulier de l'eau ou d'un alcool primaire, par exemple choisi parmi : le méthanol, l'éthanol, le n- propanol, le n-butanol, le n-pentanol, le n-hexanol, l'alcool néopentylique, l'alcool benzylique et leurs mélanges. Selon un mode de réalisation préféré de l'invention, l'amorceur est issu de la famille des composés naturels de faible masse ou bio-ressourcés hydroxylés, parmi lesquels on peut citer le bio-éthanol, le propanediol, le glycérol, le propylène glycol, l'isorbide, le xylitol, le mannitol, le maltitol, l'érythritol et d'une façon plus générale, les molécules naturelles de la famille des oses, tels que le fructose, le ribose et le glucose. Selon un autre mode de réalisation, l'amorceur est un oligomère ou un polymère mono-ou polyhydroxylé, notamment choisi parmi : - les (alcoxy)polyalkylène glycols, tels que le (méthoxy)polyéthylène glycol 15 (MPEG/PEG), le polypropylène glycol (PPG) et le polytétraméthylène glycol (PTMG) ; les poly(alkyl)alkylène adipate diols tels que le poly(2-méthyl-1,3-propylène adipate)diol (PMPA) et le poly(1,4-butylène adipate)diol (PBA) ; - les polydiènes éventuellement hydrogénés, aûhydroxylés ou a,w-dihydroxylés 20 tels que le polybutadiène a, w-dihydroxylé ou le polyisoprène a,w-dihydroxylé ; - les polyalkylènes mono- ou polyhydroxylés tels que le polyisobutylène mono- ou polyhydroxylé; - les polylactides contenant des fonctions hydroxy terminales, et les polyhydroxyalcanoates tels que le poly(3-hydroxybutyrate) et le poly(3-25 hydroxyvalérate). Dans une autre variante de réalisation, l'amorceur est issu de la famille des polysaccharides modifiés ou non tels que l'amidon, la chitine, le chitosan, le dextran, la cellulose. Selon une autre possibilité, l'amorceur est un co-oligomère ou un copolymère vinylique 30 de la famille des polymères acryliques, méthacryliques, styréniques ou diéniques, qui résulte d'une co-polymérisation entre des monomères acryliques, méthacryliques, styréniques ou diéniques et des monomères fonctionnels présentant un groupement hydroxyle tels que des monomères acryliques ou méthacryliques hydroxylés comme par exemple le poly(4-hydroxybutyl acrylate), le poly(hydroxyéthyl acrylate) et le poly(hydroxyéthyl méthacrylate). Cette polymérisation pourra s'effectuer selon un procédé radicalaire conventionnel, un procédé radicalaire contrôlé ou un procédé anionique. Selon une autre possibilité encore, l'amorceur est un copolymère vinylique obtenu par polymérisation radicalaire contrôlée dans laquelle l'amorceur radicalaire et/ou l'agent de contrôle portent au moins une fonction hydroxyle. Les oligomères et polymères utilisés comme amorceurs ont une masse moléculaire moyenne en nombre allant de 1000 à 100000 g/mol, par exemple de 1000 à 20000 g/mol et un indice de polydispersité allant de 1 à 3 et par exemple de 1 à 2,6. L'utilisation de tels oligomères ou polymères permet d'obtenir des copolymères à blocs linéaires, en étoile ou greffés, selon la disposition de la ou des fonction(s) hydroxyle sur 1' amorceur polymérique. Le rapport molaire du monomère cyclique à l'amorceur polymérique varie de 5 à 500, plus préférentiellement de 10 à 200 et, mieux, de 40 à 100 (bornes comprises). Le rapport molaire du monomère cyclique à l'acide sulfonique varie de 5 à 500, de préférence de 10 à 200 et plus préférentiellement de 40 à 100 (bornes comprises). Le rapport molaire de l'amorceur à l'acide sulfonique varie de 0,1 à 10, de préférence de 1 à 5 (bornes comprises). Selon un deuxième aspect, l'invention a trait à un procédé de préparation d'un polycarbonate homogène, sans liens éthers comme déterminé par RMN, comprenant une étape consistant à faire réagir un carbonate cyclique de formule I suivante : O (I) où R désigne un groupe alkyle linéaire renfermant de 2 à 20 atomes de carbone ou un groupe alkyle ou alkylaryle ramifié renfermant de 2 à 20 atomes de carbone, éventuellement substitués par un ou plusieurs substituants indépendamment choisis parmi des groupes oxo et halo, comme par exemple le fluor, le chlore, le brome ou l'iode, dans un solvant aromatique non chloré. Cette étape de réaction nécessite une durée allant de 10 minutes à 12 h, de préférence comprise entre 1h à 3h. Elle a lieu à des températures comprises entre 0 et 110°C, de 5 préférence comprises entre 20 et 30°C, bornes comprises. L'invention a également pour objet un polycarbonate homogène susceptible d'être obtenu suivant le procédé ci-dessus, qui sera maintenant décrit plus en détail. Par �polycarbonate homogène� on entend ici un polycarbonate exempt de liaisons éthers, homogénéité caractérisée par RMN grâce à l'absence de signaux du type CH2-O- 10 CH2. Sa masse molaire en nombre est supérieure à 15000 g/mol avec des indices de polymolécularité faibles, compris entre 1 et 1,2. A titre d'exemple non exhaustif de carbonate cyclique, on citera le triméthylène carbonate, le 2,2-diméthyl triméthylène carbonate et le 2-méthyl, 2-carboxybenzyl triméthylène carbonate. 15 Selon un mode de réalisation préféré, le carbonate cyclique est issu entièrement de ressources biorenouvelables. A titre d'exemple, le triméthylène carbonate sera avantageusement préparé par condensation entre du propane-1,3 diol bioressourcé et du dioxyde de carbone. Dans le cadre de l'invention, la propriété d'un produit d'être bioressourcé s'entend au sens de la norme ASTM D6852. 20 Le système catalytique selon l'invention est particulièrement avantageux, car il permet de polymériser des carbonates cycliques avec de faibles charges de catalyseur et nécessite des courts temps de réaction, même dans des conditions douces. De plus, les polycarbonates formés en présence dudit système catalytique sont exempts d'unités éthers intercalées par décarboxylation, et ceci même lorsque la réaction de 25 polymérisation a lieu à température élevée, comme démontré par RMN. Par ailleurs, les polycarbonates obtenus sont exempts de toute trace métallique, car ils ont été synthétisés en l'absence de catalyseurs métalliques. Lorsqu'ils sont issus de ressources renouvelables, on obtient des polymères de type bio-polycarbonates. Cette propriété, combinée à la précédente, recommandent tout particulièrement les 30 polycarbonates selon l'invention pour une utilisation comme biomatériaux, à savoir comme implants biodégradables ou pour encapsuler ou véhiculer des médicaments à libération contrôlée. L'invention va maintenant être illustrée au moyen des exemples suivants, non limitatifs de la portée de l'invention. Exemple 1 : Préparation d'homopolymères de triméthylènecarbonate (TMC) La procédure générale suivante a été utilisée pour mettre en oeuvre les procédés décrits ci-après. Les alcools et le toluène ont été distillés sur sodium. Le Triméthylènecarbonate a été séché en solution de tétrahydrofurane (THF) sec sur dihydrure de calcium (CaH2 ) et recristallisé 3 fois dans le THF froid. Les acides sulfoniques ont été utilisés sans purification complémentaire. La diisopropyl éthylamine (DIEA) a été séchée et distillée sur CaH2 et conservée sur hydroxyde de potassium (KOH). Les tubes de Schlenk ont été séchés au pistolet chauffant sous vide afin d'éliminer toute trace d'humidité. La réaction a été suivie par RMN 'H (résonance magnétique nucléaire du proton) Bruker et GPC (� gel permeation chromatography � ou chromatographie de perméation sur gel) Waters dans le THF. Pour ce faire, des échantillons ont été prélevés, neutralisés à la DIEA, évaporés et repris dans un solvant adéquat en vue de leur caractérisation. La RMN 'H permet de quantifier les degrés de polymérisation des monomères (DP) en faisant le rapport d'intégration de la moitié des signaux des ûCH2- portant la fonction O-C(=O)O aux signaux des protons des ûCH2- portant la fonction -OH initialement sur l'amorceur. L'incorporation d'unités éthers dans le polycarbonate peut être détectée par le signal des -CH2- portant la fonction éther -0-. Les spectres sont enregistrés dans le chloroforme deutéré, sur un spectromètre à 300 MHz. La GPC dans le THF nous donne la masse moléculaire moyenne en nombre Mn, en poids MW et le degré de polymolécularité (PDI). Exemple IA : A une solution de triméthylènecarbonate (550mg, 40éq., 0,9 mol.L') dans le toluène (6m1), sont ajoutés successivement le pentanol (14,7�1, léq.) et l'acide méthanesulfonique (8,8�l, léq.). Le milieu réactionnel est agité sous argon à 30°C jusqu'à conversion totale du monomère établie à partir de la RMN, soit 4h30. Conversion du TMC: > 99% RMN 1H : DP = 32 avec 0% de décarboxylation (spectre montré dans la Figl. annexée) GPC : Mn = 6.000 g/mol, PDI = 1,18. Exemple 1B : A une solution de triméthylènecarbonate (550mg, 40éq., 0,9 mol.L') dans le toluène (6m1), sont ajoutés successivement l'eau (2,4itl, léq.) et l'acide méthanesulfonique (8,8itl, léq.). Le milieu réactionnel est agité sous argon à 30°C jusqu'à conversion totale du monomère établie à partir de la RMN, soit 2h30. Conversion du TMC : > 99% RMN 1H : 0% décarboxylation GPC : Mn = 4.500 g/mol, PDI = 1,08. Exemple 1C: A une solution de triméthylènecarbonate (1,1g, 80éq., 0,9 mol.L') dans le toluène (12m1), sont ajoutés successivement l'eau (2,4itl, léq.) et l'acide méthanesulfonique (8,8itl, léq.). Le milieu réactionnel est agité sous argon à 80°C jusqu'à conversion totale du monomère établie à partir de la RMN, soit 1h30. Le spectre RMN correspondant est présenté dans le figure 2 annexée. Conversion du TMC: > 99% RMN 1H : 0% décarboxylation GPC : Mn = 7.500 g/mol, PDI = 1,17. La formation d'unités éthers est détectée par un triplet à 3,50 ppm, correspondant aux CH2 en alpha de l'oxygène -CHz-O-CHz-. Les spectres en annexe montrent qu'à différentes conversions et jusqu'à conversion totale de TMC, aucun signal n'est détecté à 3,50ppm aux côtés du signal du CH2OH terminal. Exemple 2 : Préparation de copolymères de triméthylènecarbonate (TMC) Exemple 2A: Obtention d'un copolymère diblocs poly(diméthylsiloxane)-bpoly(triméthylène carbonate) A une solution de triméthylènecarbonate (137,5mg, l0éq., 0,9 mol.L') dans le toluène (1,5m1), sont ajoutés successivement le poly(diméthylsiloxane) a-hydroxylé (833mg, 0,13 mmol) et l'acide méthanesulfonique (8,8itl, léq.). Le milieu réactionnel est agité 8 sous argon à 30°C jusqu'à conversion totale du monomère établie à partir de la RMN, soit 1h. Conversion du TMC : > 99% RMN 1H : DP(TMC) = 9, 0% décarboxylation GPC : Mn = 7.400 g/mol, PDI = 1,26. Exemple 2B : Obtention d'un copolymère triblocs poly(triméthylène carbonate-bpoly(diméthylsiloxane)-b-poly(triméthylène carbonate) A une solution de triméthylènecarbonate (275mg, 20éq., 0,9 mol.L') dans le toluène (3m1), sont ajoutés successivement le poly(diméthylsiloxane) a,w -dihydroxylé (833mg, 0,13 mmol) et l'acide méthanesulfonique (8,8itl, léq.). Le milieu réactionnel est agité sous argon à 30°C jusqu'à conversion totale du monomère établie à partir de la RMN, soit 1h. Conversion du TMC : > 99% RMN 1H : DP(TMC) = 19, 0% décarboxylation GPC : Mn = 8.500 g/mol, PDI = 1,24. Exemple 2C : Obtention d'un copolymère diblocs poly(acide lactique)-bpoly(triméthylène carbonate) A une solution de triméthylènecarbonate (275mg, 20éq., 0,9 mol.L') dans le toluène (3m1), sont ajoutés successivement le poly(acide lactique) (Mn =1530 g.mol-l) (206mg, 0,13 mmol) et l'acide méthanesulfonique (8,8itl, léq.). Le milieu réactionnel est agité sous argon à 30°C jusqu'à conversion totale du monomère établie à partir de la RMN, soit 1h. Conversion du TMC: > 99% RMN 1H : DP(TMC) = 9, 0% décarboxylation GPC : Mn = 4.300 g/mol, PDI = 1,14. Exemple 2D : Obtention d'un copolymère diblocs poly(E-caprolactone)-b-30 poly(triméthylène carbonate) A une solution de triméthylènecarbonate (137,5mg, l0éq., 0,9 mol.L') dans le toluène (1,5m1), sont ajoutés successivement la poly(E-caprolactone) (166mg, 0,13 mmol) et l'acide méthanesulfonique (8,8�l, léq.). Le milieu réactionnel est agité sous argon à 30°C jusqu'à conversion totale du monomère établie à partir de la RMN, soit 1h. Conversion du TMC: > 99% RMN 1H : DP(TMC) = 9, 0% décarboxylation GPC : Mn = 2.700 g/mol, PDI = 1,17. Exemple 2E : Obtention d'un copolymère triblocs poly(triméthylène carbonate)-poly(butadiène hydrogéné)- b -poly(triméthylène carbonate) A une solution de 360mg (0,13 mmol de Krasol� HLBH-P 3000 (polyoléfine hydrogénée de faible masse moléculaire, a-,w-dihydroxylée, de Sartomer) (Mù3.000 g/mol, Mäù5.550 g/mol, PDI = 1,08) dans 5,3m1 de toluène, sont ajoutés successivement 490mg de triméthylène carbonate (40éq., 0,9 mol.L') et 11�l d'acide trifluorométhanesulfonique (léq.). Le milieu réactionnel est agité sous argon à 30°C pendant 2h (conversion : 100%). Le milieu est neutralisé et évaporé. RMN : DP(TMC) = 39 GPC : Mn = 9630 g/mol, PDI = 1,22. Exemple 2F : Obtention d'un copolymère triblocs poly(triméthylène carbonate)-poly(butadiène)- b-poly(triméthylène carbonate) A une solution de 350mg (0,13 mmol) de Krasol� LBH-P 3000 (polyoléfine de faible masse moléculaire, aù, w -dihydroxylée, de Sartomer) (Mù3000 g/mol, Mäù5600 g/mol, PDI = 1,11) dans 5,3m1 de toluène, sont ajoutés successivement 490mg de triméthylène carbonate (40éq., 0,9 mol.L') et 1l�1 d'acide trifluorométhanesulfonique (léq.). Le milieu réactionnel est agité sous argon à 30°C pendant 2h (conversion : 100%). Le milieu est neutralisé et évaporé. RMN : DP(TMC) = 41 GPC : Mn = 10200 g/mol, PDI = 1,28.30 REVENDICATIONS1. Système catalyseur pour la réaction de polymérisation par ouverture de cycle de carbonates cycliques, ledit système étant formé d'un amorceur et, comme catalyseur, d'un acide sulfonique de formule R'-S03H où R' désigne : o un groupe alkyle linéaire renfermant de 1 à 20 atomes de carbone ou un groupe alkyle ramifié ou cyclique renfermant de 3 à 20 atomes de carbone, éventuellement substitués par un ou plusieurs substituants indépendamment choisis parmi des groupes oxo et halo, comme par exemple le fluor, le chlore, le brome ou l'iode, ou o un groupe aryle éventuellement substitué par au moins : - un substituant alkyle linéaire renfermant de 2 à 20 atomes de carbone ou un groupe alkyle ramifié ou cyclique renfermant de 3 à 20 atomes de carbone, ledit substituant alkyle étant lui-même éventuellement substitué par au moins un groupement halogéné choisi parmi le fluor, le chlore, le brome ou l'iode ou par un groupement nitro, ou - un groupement halogéné choisi parmi le fluor, le chlore, le brome ou l'iode, ou - un groupement nitro, ou - un groupement CR1R2R3 où RI désigne un atome d'halogène et R2, R3 désignent indépendamment un atome d'hydrogène ou un atome d'halogène. 2. Système selon la revendication 1 dans lequel ledit acide sulfonique est l'acide méthanesulfonique ou l'acide trifluorométhanesulfonique. 3. Système selon l'une des revendications 1 et 2 dans lequel ledit amorceur comporte au moins une fonction hydroxyle. 4. Système selon la revendication 3 dans lequel ledit amorceur est l'eau ou un alcool primaire choisi parmi : le méthanol, l'éthanol, le n-propanol, le n-butanol, le n-pentanol, le n-hexanol, l'alcool néopentylique, l'alcool benzylique et leurs mélanges. 5. Système selon la revendication 3 dans lequel ledit amorceur est un composé hydroxylé naturel de faible masse tel que le bio-éthanol, le propanediol, le glycérol, le propylène glycol, l'isorbide, le xylitol, le mannitol, le maltitol, l'érythritol, le fructose, le ribose ou le glucose. 6. Système selon la revendication 3 dans lequel ledit amorceur est un polysaccharide modifié ou non tel que l'amidon, la chitine, le chitosan, le dextran ou la cellulose. 10 7. Système selon la revendication 3 dans lequel ledit amorceur ledit amorceur est un oligomère ou un polymère mono- ou polyhydroxylé choisi parmi : a. les (alcoxy)polyalkylène glycols, tels que le (méthoxy)polyéthylène glycol, le polypropylène glycol et le polytétraméthylène glycol ; b. les poly(alkyl)alkylène adipate diols, tels que le poly(2-méthyl-1,3- propylène adipate)diol et le poly(1,4-butylène adipate)diol ; c. les polydiènes éventuellement hydrogénés, aùhydroxylés ou a,wdihydroxylés tels que le polybutadiène a,c-dihydroxylé ou le polyisoprène a,w-dihydroxylé ; d. les polyalkylènes mono- ou polyhydroxylés, tels que le polyisobutylène mono- ou polyhydroxylé ; e. les polylactides contenant des fonctions hydroxy terminales ; f. et les polyhydroxyalcanoates tels que le poly(3-hydroxybutyrate) et le poly(3-hydroxyvalérate). 25 8. Système selon la revendication 3 dans lequel ledit amorceur est un co-oligomère ou un copolymère vinylique de la famille des polymères acryliques, méthacryliques, styréniques ou diéniques, qui résulte d'une co-polymérisation entre des monomères acryliques, méthacryliques, styréniques ou diéniques et des monomères fonctionnels présentant un groupement hydroxyle, tels que des 30 monomères acryliques ou méthacryliques hydroxylés, par exemple le poly(4-hydroxybutyl acrylate), le poly(hydroxyéthyl acrylate) et le poly(hydroxyéthyl méthacrylate). 15 20 9. Système selon la revendication 3 dans lequel ledit amorceur est un est un copolymère vinylique obtenu par polymérisation radicalaire contrôlée dans laquelle l'amorceur radicalaire et/ou l'agent de contrôle portent au moins une fonction hydroxyle. 10. Système selon l'une quelconque des revendications 1 à 9 dans lequel ledit amorceur a une masse moléculaire moyenne en nombre allant de 1.000 à 100.000 g/mol, par exemple de 1.000 à 20.000 g/mol et un indice de polymolécularité allant de 1 à 3 et par exemple de 1 à 2,6. 11. Système selon l'une quelconque des revendications 1 à 10 dans lequel le rapport molaire du monomère cyclique à l'amorceur va de 5 à 500, de préférence de 10 à 200 et plus préférentiellement de 40 à 100. 15 12. Système selon l'une quelconque des revendications 1 à 11 dans lequel lequel le rapport molaire du monomère cyclique à l'acide sulfonique varie de 5 à 500, de préférence de 10 à 200 et plus préférentiellement de 40 à 100. 13. Système selon l'une quelconque des revendications 1 à 12 dans lequel le rapport 20 molaire de l'amorceur à l'acide sulfonique varie de 0,1 à 10, de préférence de 1 à 5. 14. Procédé de préparation d'un polycarbonate homogène, sans liens éthers, à partir d'un carbonate cyclique de formule I suivante : O (I) où R désigne un groupe alkyle linéaire renfermant de 2 à 20 atomes de carbone ou un groupe alkyle ou alkylaryle ramifié renfermant de 2 à 20 atomes de 10 25carbone, éventuellement substitués par un ou plusieurs substituants indépendamment choisis parmi des groupes oxo et halo, comprenant une étape de réaction dudit carbonate cyclique dans un solvant aromatique non chloré, en présence du système catalyseur selon l'une des revendications 1 à 13. 15. Procédé selon la revendication 14 dans lequel le carbonate cyclique est choisi dans le groupe : triméthylène carbonate, 2,2 diméthyl triméthylène carbonate et 2-méthyl, 2-carboxybenzyl triméthylène carbonate. 10 16. Procédé selon l'une des revendications 14 et 15 dans lequel le carbonate cyclique est issu d'une source renouvelable, par exemple préparé par condensation entre du propane-1,3-diol bioressourcé et du dioxyde de carbone. 17. Procédé selon l'une des revendications 14 à 16 dans lequel ladite étape de 15 réaction a lieu à des températures comprises entre 0 et 110°C, de préférence comprises entre 20 et 30°C, pendant une durée de 10 minutes à 12h, de préférence comprise entre 1h à 3h. 18. Polycarbonate homogène, sans liens éthers et exempt de toute trace métallique 20 susceptible d'être obtenu par le procédé selon l'une des revendications 14 à 17. 19. Composition comprenant au moins un polycarbonate selon la revendication 18 ou susceptible d'être obtenu par le procédé selon l'une quelconque des revendications 14 à 17. 25 30